(57)【特許請求の範囲】
【請求項１】
紙基材の乳剤塗布面側に少なくとも発泡樹脂層とそれより上層側に無発泡樹脂層を有する複数の樹脂層を共押出しして設ける際に、該無発泡樹脂層の膜厚を５μｍ以上とし、その樹脂粘度を前記発泡樹脂層の樹脂粘度の１．３〜２．５倍の範囲にすることを特徴とする写真印画紙用支持体の製造方法。
【請求項２】
発泡樹脂層及び無発泡樹脂層がいずれもポリオレフィン樹脂層であり、共押出しされる層がこの２層よりなっている請求項１記載の写真印画紙用支持体の製造方法。
【発明の詳細な説明】
【０００１】
【発明の属する技術分野】
本発明は、発泡樹脂ラミネート層を有する外観、特に平面性の優れた写真印画紙用支持体に関する。
【０００２】
【従来の技術】
写真印画紙用支持体の構成として原紙の写真画像形成側に発泡ポリオレフィンラミネート層を有するものが特開平３−６２０２８号公報に開示されている。しかし、溶融押出し発泡方式でラミネート層を形成した場合、表面の凹凸が大きいため、ぎらついた光沢面状になる。表面の凹凸を小さくするために、２軸延伸法などにより発泡フィルムを製膜してから原紙に貼り合わせたり、未発泡フィルムを原紙に貼り合わせてから発泡するなどの対応も考えられるが、製造工程が多くコスト高になる。
【０００３】
【発明が解決しようとする課題】
本発明の目的は、溶融押出しラミネートにより平面性の改良された発泡ラミネート層を含む写真用支持体を廉価に製造し得る方法を提供することにある。
【０００４】
【課題を解決するための手段】
本発明者は上記課題について鋭意検討した結果、紙基材の乳剤塗布面側に少なくとも発泡樹脂層とそれより上層側に無発泡樹脂層を有する複数の樹脂層を共押出しして設ける際に、該無発泡樹脂層の膜厚を５μｍ以上とし、その樹脂粘度を前記発泡樹脂層の樹脂粘度の１．３〜２．５倍の範囲にすることを特徴とする写真印画紙用支持体の製造方法により達成することを見出した。
【０００５】
例えば、２層のラミネート層構成を、発泡剤を含まず白色顔料を含む高粘度樹脂層を上層側に、発泡剤を含む低粘度樹脂層を下層側に形成することにより、平面性を維持した写真印画紙用支持体を提供することができる。
【０００６】
【発明の実施の形態】
図面により本発明を更に詳細に説明すると、本発明では図１において紙基材３の乳剤塗布両側に発泡樹脂層２とそれより上層側に無発泡樹脂層１を有する複数の樹脂層を共押出しして設ける際に、無発泡樹脂層１の膜厚を５μｍ以上とし、その樹脂粘度を発泡樹脂層２の樹脂粘度の１．３〜２．５倍の範囲にすることを特徴としている。
【０００７】
本発明において、上層側無発泡層の膜厚を５〜３０μｍとすることにより発泡層の凹凸を隠蔽して平面性の優れた写真印画紙用支持体を製造することができる。上記膜厚が５μｍよりも薄い場合は発泡層の凹凸の隠蔽効果が小さく、３０μｍよりも厚い場合は樹脂量が多いため、コストダウン効果がない。好ましくは、上層側無発泡層の膜厚を５〜２０μｍとすることにより、ラミネート層発泡化による樹脂量減効果を生かしながら、平面性の優れた写真印画紙用支持体を製造することができる。より好ましくは、上層側無発泡層の膜厚を１０〜２０μｍとすることにより、平面性がさらに優れた写真印画紙用支持体を製造することができる。
【０００８】
下層側発泡層の膜厚は通常５〜５０μｍ程度、好ましくは１０〜３０μｍ程度である。
【０００９】
又、上層側無発泡層と下層側発泡層の粘度比を１．３〜２．５倍にすることにより、エッジ部でのまわり込みなど耳ロスを増やすことなく、平面性のよい写真印画紙用支持体を製造することができる。上記粘度比が１．３倍よりも低い場合は発泡層の凹凸の隠蔽効果が小さく、２．５倍よりも高い場合はエッジ部でのまわり込みが生じ、耳ロスが増える。好ましくは、上記粘度比を１．５〜２．５倍にすることにより、平面性がさらに優れた写真印画紙用支持体を製造することができる。より好ましくは、上記粘度比を１．５〜２．０倍にすることにより、まわり込み防止効果が高くなり、平面性の優れた写真印画紙用支持体を安定に製造することができる。
【００１０】
粘度比が上記の範囲になるように無発泡層及び発泡層の粘度を調節する方法としては、樹脂の種類の選択、メルトフローレート、密度等の異なる樹脂の使用、２種以上のブレンド樹脂を用いてその混合比の変更、顔料、充填剤等の添加による粘度の調整、各層の溶融押出温度に差を設ける等がある。
【００１１】
発泡層の上層に、高粘度の無発泡層樹脂を共押出しすることにより、発泡層表面のギラツキ感を少なくすることができる。
【００１２】
本発明において使用される樹脂としては、低密度ポリエチレン、中密度ポリエチレン、高密度ポリエチレン、ポリプロピレン、エチレン−プロピレン共重合体等のポリオレフィンが挙げられる。
【００１３】
発泡層に配合される発泡剤としては、プロパン、ブタン、ペンタン等の炭化水素ガス、アゾジカルボンアミド、ジニトロペンタメチレンテトラミン、アゾジイソブチロニトリルや重炭酸ソーダ、炭酸アンモニウム等が挙げられる。発泡倍率は１．１〜２．５程度、好ましくは１．１〜２．０程度である。
【００１４】
後記実施例に示したように、樹脂として異なる樹脂を用いた場合でも、同一の樹脂を用いて各層に溶融温度差を付けた場合でも、上層無発泡層の粘度を発泡層よりも高くすることにより、平面性の良好な写真印画紙用支持体を製造することができる。
【００１５】
本発明に用いられる紙基材は通常の天然パルプを成分とするもののほか、合成パルプや合成繊維等でもよく、これらの混合物でもよい。
【００１６】
これらの中では針葉樹材パルプ、広葉樹材パルプ、針葉樹広葉樹材混合パルプの木材パルプを主成分とする天然パルプ紙が好ましく使用される。これらの原紙中には各種の高分子化合物、添加剤を含有せしめることができる。例えば乾燥低力増強剤、サイズ剤、顔料、湿潤紙力増強剤、定着剤、ｐＨ調節剤などを適宜組み合わせて含有せしめることができる。
【００１７】
上述の原料により作成した坪量５０ｇ／ｍ２〜２００ｇ／ｍ２で密度０．９０〜１．１５ｇ／ｍ３の紙基材が写真用支持体の原紙として好ましい。
【００１８】
溶融押出温度は２００〜３４０℃程度、好ましくは２８０〜３２０℃程度でよい。  以下、実施例により本発明を更に具体的に説明する。
実施例１
表１、２に示す条件にて、２層の樹脂を紙基材に共押出しラミネートした。
【００１９】
上層無発泡層および下層発泡層にはそれぞれ一定量のマスターバッチを加えるものとし、ＬＤＰＥ：ＴｉＯ２＝１：１および「ポリスレンＥＥ−２０５」のマスターバッチに用いられているＬＤＰＥはいずれも比重０．９４、ＭＦＲ＝４である。尚、ＬＤＰＥは低密度ポリエチレンの略称である。
【００２０】
吐出温度は、ダイリップ下１ｍｍ地点で熱電対により測定した時の膜温度である。
【００２１】
上下層に加えるＬＤＰＥの種類（ＭＦＲの違うもの）および膜厚を変えた時のサンプル表面の平面性評価結果を表３に示す。
【００２２】
平面性は１０段階の目視評価による官能評価点数とし、点数が高いほど平面性は良好である。ここでは、膜厚４０μｍのラミネート面において、発泡層のみを１点、無発泡層のみを１０点と規定した。
【００２３】
エッジ部において低粘度樹脂が高粘度樹脂をまわり込む現象（まわり込み現象）については、◎：全くなし、○：発生限付近、△：発生、の３段階評価とした。
【００２４】
また、発泡層の比重は０．６、無発泡層の比重は１．０５である。
【００２５】
【表１】
0003590680.tif 000002
【００２６】
【表２】
0003590680.tif 000003
【００２７】
【表３】
0003590680.tif 000004
【００２８】
なお、ＬＤＰＥの樹脂粘度は、キャピラリーの長さ：１０ｍｍ、キャピラリーの内径：１ｍｍのキャピラリーレオメーターを用いて、せん断速度：１００  １／秒、吐出温度＝３００℃の条件下の溶融押出試験により測定した場合、以下の通りであった。
【００２９】
ＭＦＲ＝２（粘度２０００ｐｏｉｓｅ）
ＭＦＲ＝５（粘度１５００ｐｏｉｓｅ）
ＭＦＲ＝２０（粘度８００ｐｏｉｓｅ）
ＭＦＲ＝３０（粘度６００ｐｏｉｓｅ）
以上の評価結果より、以下の効果を確認できた。
・発泡層に比べて、無発泡層の膜厚が大きくなるほど平面性が優れる（▲１▼〜▲３▼）
・上下層粘度比が大きいほど平面性が優れる（▲３▼〜▲７▼）
・上下層粘度比が大きいほどまわり込みが生じやすく耳ロスが増える（▲３▼〜▲７▼）
【００３０】
実施例２
実施例１において、上下層に加えるＬＤＰＥの種類をＭＦＲ＝３のもの１種類のみに限定し、２層の樹脂温度を変えた以外は、実施例１と同じ条件下で２層の樹脂を原紙に押出しラミネートした。樹脂温度はダイリップ下１ｍｍ地点での溶融樹脂温度である。
【００３１】
以上の条件下で膜厚を変えた場合のサンプル表面の平面性評価結果を表４に示す。
【００３２】
【表４】
0003590680.tif 000005
【００３３】
なお、ＬＤＰＥの樹脂粘度は、キャピラリーの長さ：１０ｍｍ、キャピラリーの内径：１ｍｍのキャピラリーレオメーターを用いて、せん断速度：１００  １／秒の条件下の溶融押出試験により測定した場合、以下の通りである。
【００３４】
0003590680.tif 000006
以上の評価結果より、以下の効果を確認できた。
・発泡層に比べて、無発泡層の膜厚が大きくなるほど平面性が優れる（▲１▼〜▲３▼）
・上下層粘度比が大きいほど平面性が優れる（▲３▼〜▲７▼）
・上下層粘度比が大きいほどまわり込みが生じやすく耳ロスが増える（▲３▼〜▲７▼）
【００３５】
【発明の効果】
発泡ラミネート層を含む平面性のよい写真印画紙用支持体を、溶融押出しラミネートにより製造することができる。
【図面の簡単な説明】
【図１】本発明の一実施例である写真印画紙用支持体の層構成を示す部分断面図である。
【符号の説明】
１…無発泡層
２…発泡層
３…紙
４…裏面ラミネート層
【図１】
0003590680.tif 000007